(57)【要約】【課題】ビルの屋上、外壁、池の土木工事等のコンクリート面の防水処理に使用させる防水シートにおいて、透湿性と防水性を有し、かつコンクリート、モルタルとの密着性に優れるコンクリート防水処理用透湿性複合シートを提供する。【解決手段】透湿性と防水性を有する不織布１ｂの両面に毛羽を有する不織布（１ａ、１ｃ）が積層されたコンクリート防水処理用透湿性複合シート１であって、該毛羽を有する不織布が単糸繊度１〜２０デニールの繊維からなり、毛羽長が３０ｍｍ以上であることを特徴とするコンクリート防水処理用透湿性複合シート。【選択図】図１
2006057444.tif 000002
【特許請求の範囲】
【請求項１】
透湿性と防水性を有する不織布の両面に毛羽を有する不織布が積層されたコンクリート防水処理用透湿性複合シートであって、該毛羽を有する不織布が単糸繊度１〜２０デニールの繊維からなり、毛羽長が３０ｍｍ以上であることを特徴とするコンクリート防水処理用透湿性複合シート。
【請求項２】
モルタル密着性が０．４５Ｎ／ｍｍ２以上であることを特徴とする請求項１記載のコンクリート防水処理用透湿性複合シート。
【請求項３】
毛羽を有する不織布が、スパンレースまたはニードルパンチタイプのポリプロピレン不織布よりなることを特徴とする請求項１または２記載のコンクリート防水処理用透湿性複合シート。
【請求項４】
引張強度が、長さ方向および幅方向ともに２００Ｎ以上であることを特徴とする請求項１〜３のいずれか１項記載のコンクリート防水処理用透湿性複合シート。
【発明の詳細な説明】
【技術分野】
【０００１】
本発明は、ビルの屋上、外壁、池等の土木工事等におけるコンクリート面の防水処理に使用される防水シートに関する。
【背景技術】
【０００２】
従来、ビルの屋上、外壁、池等の土木工事等におけるコンクリート面の防水処理に使用される防水シートとしては、アスファルトが一般に使用されてきたが、多層仕上げをする必要があること、また熱工法であることなどにより、施工が繁雑であり、アスファルト自体も耐候性、下地追随性などに劣る等の欠点を有していた。
【０００３】
そこで、最近では、これらの欠点を補うものとして、加硫ゴムシート、ポリ塩化ビニルシート等の防水シートが提供されている。しかし、アスファルトにしてもこれら防水シートにしても、透湿性が無い為、コンクリート内部から発生する水蒸気を外部へ放散させることが出来ず、コンクリート面およびモルタル面と防水シートの間に水分が結露してしまうおそれがある。ここに結露が発生すると、防水シートがふくらんだり、剥離を引き起こす原因にもなり、また、結露した水分がコンクリート内部へ逆戻りして鉄筋を腐蝕させてしまう場合もある。
【０００４】
よって、コンクリート防水用シートが持つべき性能として、防水性だけでなく、透湿性についても要求が高まってきている。この防水性と透湿性という２つを兼ね備えるものとして、特許文献１には、透湿性高分子膜の片面に通気性および緩衝性を有する保護布を部分接着により積層し、且つ該膜の残り片面に通気穴を有する水不透過性シートを部分接着により積層してなる透湿性防水シートが開示されている。
【０００５】
しかし、このシートでは、シートと下地コンクリートあるいはモルタル層およびシ−トの上に塗工される養生モルタル層との接着が不十分となるおそれがあり、シートとの接着面において剥離を引き起こす可能性が高い。また、下地コンクリートや養生モルタルは乾燥収縮によるひび割れ現象をおこすことがあるが、そのひび割れに起因する応力がシート内部の透湿性高分子膜にも伝わり、シートが破断してしまうおそれがある。
【０００６】
【特許文献１】特開平０８−２１８５６７号公報
【発明の開示】
【発明が解決しようとする課題】
【０００７】
本発明の目的は、上記の問題を解決することにあり、特に、透湿性と防水性を有し、かつモルタルとの密着性に優れるコンクリート防水処理用透湿性複合シートを提供することにある。
【課題を解決するための手段】
【０００８】
本発明は、上記課題を解決するため次のような手段を実施するものである。
【０００９】
すなわち、本発明は、第１に、透湿性と防水性を有する不織布の両面に毛羽を有する不織布が積層されたコンクリート防水処理用透湿性複合シートであって、該毛羽を有する不織布が単糸繊度１〜２０デニールの繊維からなり、毛羽長が３０ｍｍ以上であることを特徴とするコンクリート防水処理用透湿性複合シートである。
【００１０】
本発明は、第２に、モルタル密着性が０．４５Ｎ／ｍｍ２以上であることを特徴とする上記のコンクリート防水処理用透湿性複合シートである。
【００１１】
本発明は、第３に、前記毛羽を有する不織布が、スパンレースまたはニードルパンチタイプのポリプロピレン不織布よりなる上記のコンクリート防水処理用透湿性複合シートである。
【００１２】
本発明は、第４に、引張強度が、長さ方向および幅方向ともに２００Ｎ以上である上記のコンクリート防水処理用透湿性複合シートである。
【発明の効果】
【００１３】
本発明によれば、ビルの屋上、外壁、池の土木工事等のコンクリート面の防水処理に使用させる防水シートにおいて、透湿性と防水性を有し、かつモルタルとの密着性に優れるコンクリート防水処理用透湿性複合シートを提供することができる。
【発明を実施するための最良の形態】
【００１４】
以下、本発明の実施形態について図面を参照しながら詳しく説明する。
【００１５】
図１は、本発明のコンクリート防水処理用透湿性複合シートの施工例を説明するための図である。
【００１６】
コンクリート防水処理用透湿性複合シート１は複層よりなるもので、少なくとも透湿性と防水性を有する不織布１ｂと、該透湿性と防水性を有する不織布１ｂの両面に設けられた毛羽を有する不織布（１ａ、１ｃ）とを備える。
【００１７】
図中、２はコンクリート層であり、３はコンクリート防水処理用透湿性複合シート１とコンクリート層２を接着するための接着モルタル層であり、４はコンクリート防水処理用透湿性複合シート１の上に塗工される養生モルタル層である。
【００１８】
透湿性と防水性を有する不織布１ｂは、コンクリート防水処理用透湿性複合シート１に必要な基本的な透湿性、防水性を与えるものである。
【００１９】
コンクリート防水処理用透湿性複合シート全体では、透湿度が２０００ｇ／ｍ２・２４ｈｒ以上であり、耐水圧は１０ｋｐａ以上であることが好ましい。特に、透湿度が３０００ｇ／ｍ２・２４ｈｒ以上、耐水圧が１５ｋｐａ以上であることが好ましい。
【００２０】
透湿度が２０００ｇ／ｍ２・２４ｈｒより少ないと、コンクリート内部から発生する水蒸気の急激な放出に対応できず、部分的なシートのふくれや剥離を引き起こすおそれがあり、また、耐水圧が１０ｋｐａより低いと、シート施工後、降雨時に雨水がシート内側へ浸透してしまうおそれがある。
【００２１】
そのため、透湿性と防水性を有する不織布１ｂとしては、少なくとも透湿度が２５００ｇ／ｍ２・２４ｈｒ以上、耐水圧が８ｋｐａ以上を有するものが好ましく使用される。
【００２２】
また、コンクリート防水処理用透湿性複合シート全体の引張強度は、長さ方向および幅方向ともに２００Ｎ以上であることが好ましい。引張強度が２００Ｎより小さいと、シート下地のコンクリートやシート表側の養生モルタル層にひび割れが発生した場合、シートが破断する可能性が高くなる。
【００２３】
そのため、透湿性と防水性を有する不織布１ｂの引張強度は、長さ方向、幅方向とも１５０Ｎ以上であることが好ましい。
【００２４】
透湿性と防水性を有する不織布１ｂの素材については、上記透湿度と耐水圧が達成されるものであれば、特に限定されないが、好適には、ポリエチレンの極細繊維に高圧高温を加えて加工した合成繊維不織布である「ミクロフレックス（登録商標）」（クラレ社製）、「タイベック（登録商標）」（イー・アイ・デュポン・ドゥ・ヌムール・アンド・カンパニー製）等が挙げられる。
【００２５】
ここで、透湿性と防水性を有する不織布の代わりに、透湿防水性フィルムを用いた場合には、耐摩耗性に不安があり、たとえフィルムの両面を不織布で保護したとしても、下地コンクリートの微細な凹凸により損傷を受けやすいという欠点がある。
【００２６】
毛羽を有する不織布（１ａ、１ｃ）は、透湿性と防水性を有する不織布１ｂを保護し、図１中のモルタル層（３、４）との密着性をよくするためのものであり、モルタルはアルカリ雰囲気になり易いため、素材としては、アルカリ耐性を有する素材が使用される。
【００２７】
具体的には、ポリプロピレン、ポリエチレン、ポリ塩化ビニル、ポリカーボネート等が挙げられ、なかでも強度および経済性という点からポリプロピレンが好ましい。
【００２８】
本発明において毛羽を有する不織布とは、通常の不織布と比べて毛羽立ちの良い不織布のことで、このような毛羽立ちの良い不織布を得る方法としては、不織布を製造するときに、接着剤を使用しない製造法（例えば、スパンレース法やニードルパンチ法で製造されたもの）が挙げられる。
【００２９】
毛羽を有する不織布（１ａ、１ｃ）の繊維の繊度は、モルタル密着強度と毛羽の分布とのバランスから１〜２０デニールであり、毛羽長が３０ｍｍ以上、好ましくは３５〜５５ｍｍであることが必要である。本発明でいう毛羽長とは、不織布本体に強力に絡むことなく比較的自由に動いて向きを変えることができる繊維部分の長さを示し、平均値としての毛羽長を意味する。毛羽を有する不織布の繊度が１デニール未満であると、モルタルとの十分な密着性が得られないおそれがあり、２０デニールより太くなるとモルタルとの馴染みが低下し施工性が悪くなるおそれがある。また、毛羽長が３０ｍｍ未満であると毛羽とモルタルが十分に絡まず十分な密着性が得られないおそれがある。
【００３０】
また、本発明で用いる毛羽を有する不織布の厚みは０．２〜１ｍｍが好ましい。０．２ｍｍ未満であると十分な強度が得られないおそれがあり、１ｍｍより大きいとコンクリート防水処理用透湿性複合シートが硬くなったり重くなったりして取り扱い性が悪くなるおそれがある。
【００３１】
また、毛羽を有する不織布１ａと毛羽を有する不織布１ｃについては、同じものであってもよいし、上記した範囲内のもので有れば、違うものであってもよい。但し、複合シート全体で、透湿度２０００ｇ／ｍ２・２４ｈｒ以上で、耐水圧が１０ｋｐａ以上となるようなものを選択することが好ましい。
【００３２】
毛羽を有する不織布１ａと透湿性と防水性を有する不織布１ｂおよび毛羽を有する不織布１ｃと透湿性と防水性を有する不織布１ｂの積層方法としては、シート全体の透湿性が損なわれない限り、如何なる方法でもよい。
【００３３】
例えば、アルカリ耐性があるポリオレフィン系のホットメルト系接着剤を線状またはドット状に塗布し熱圧着して接着する方法等を採用することができる。
【００３４】
また、接着剤を使わずに熱融着する方法等も当然採用することができる。
【００３５】
また、コンクリート防水処理用透湿性複合シート１全体としては、軽すぎると施工時に風によるまくれが起きやすいことを考慮すると、１００ｇ／ｍ２以上の目付けであることが好ましい。
【００３６】
なお、シート全体の厚みとしては、施工時に適度なハリコシ感を有する方がシワ等が出にくいことから、０．３ｍｍ以上のものが好ましい。
【実施例】
【００３７】
以下、本発明について実施例を挙げて説明する。
尚、本発明は、必ずしもその実施例に限定されるものではない。
また、実施例に述べる品質評価は、次の方法によった。
【００３８】
１）透湿度（単位はｇ／ｍ２・２４ｈｒ）
ＪＩＳ  Ｌ  １０９９  Ａ−１法に準じて測定した。２０００ｇ／ｍ２・２４ｈｒあればよいと判断した。
【００３９】
２）耐水圧（単位はｋｐａ）
ＪＩＳ  Ｌ  １０９２  ６．１  Ｂ法に準じて測定した。１０ｋｐａ以上であればよいと判断した。
【００４０】
３）引張強度（単位はＮ）
【００４１】
ＪＩＳ  Ｌ  １０９６に準じて測定した。２００Ｎ以上あれば良いと判断した。
４）モルタル密着性（単位はＮ／ｍｍ２）
ＪＩＳ  Ａ６０２１  ６．９に準じて測定した。０．４５Ｎ／ｍｍ２以上あれば良いと判断した。
【００４２】
〔実施例１〕
透湿性と防水性を有する不織布として、ポリエチレン極細繊維不織布「タイベック（登録商標）」１０６０Ｂ（イー・アイ・デュポン・ドゥ・ヌムール・アンド・カンパニー製、透湿度６２００ｇ／ｍ２・２４ｈｒ、耐水圧１６ｋｐａ）を用い、毛羽を有する不織布として、ニードルパンチポリプロピレン不織布（ＳＰ−１０５０Ｎ、毛羽長５０ｍｍ、３デニール、日本不織布株式会社製）を用い、毛羽を有する不織布の表面にホットメルト系接着剤ペトロセン３４２（東ソー株式会社製）を塗布量１５ｇ／ｍ２にて線状に塗布した後、透湿性と防水性を有する不織布と貼り合わせた。
【００４３】
つぎに、裏面に毛羽を有する不織布を貼り合わせた透湿性と防水性を有する不織布の表面に、上記と同様にしてホットメルト系接着剤を用いて毛羽を有する不織布を貼り合わせて本発明のコンクリート防水処理用透湿性複合シートを得た。図１に示すようにモルタルを介してコンクリート面に敷設した。
得られたコンクリート防水処理用透湿性複合シートについて上記の評価方法で評価をおこなった。評価結果を表１に示す。
【００４４】
〔実施例２〕
透湿性と防水性を有する不織布の両面に積層する毛羽を有する不織布を、スパンレースポリプロピレン不織布（Ｐ００３５  毛羽長５０ｍｍ、２．２デニール、ユウホウ株式会社製）に変更した以外は、実施例１と同様にして本発明のコンクリート防水処理用透湿性複合シートを得た。図１に示すようにモルタルを介してコンクリート面に敷設した。
得られたコンクリート防水処理用透湿性複合シートについて上記の評価方法で評価をおこなった。結果を表１に示す。
【００４５】
〔比較例１〕
実施例１で使用したポリエチレン極細繊維不織布「タイベック（登録商標）」１０６０Ｂのみでモルタルを介してコンクリート面に敷設した。上記の評価方法で評価をおこなった。評価結果を表１に示す。
【００４６】
〔比較例２〕
実施例１の透湿性と防水性を有する不織布を、透湿防水性ポリエチレンフィルム（株式会社トクヤマ製、透湿度７０００ｇ／ｍ２・２４ｈｒ、耐水圧１２ｋｐａ）に変更した以外は、実施例１と同様にしてコンクリート防水処理用透湿性複合シートを得、モルタルを介してコンクリート面に敷設した。
得られたコンクリート防水処理用透湿性複合シートについて上記の評価方法で評価をおこなった。評価結果を表１に示す。
【００４７】
〔比較例３〕
透湿性と防水性を有する不織布の両面に積層する毛羽を有する不織布を、ニードルパンチポリプロピレン不織布（ＰＰ５０ 毛羽長２０ｍｍ、３デニール、呉羽テック株式会社製）に変更した以外は、実施例１と同様にして本発明のコンクリート防水処理用透湿性複合シートを得た。図１に示すようにモルタルを介してコンクリート面に敷設した。
得られたコンクリート防水処理用透湿性複合シートについて上記の評価方法で評価をおこなった。評価結果を表１に示す。
【００４８】
〔比較例４〕
透湿性と防水性を有する不織布の両面に積層する毛羽を有する不織布を、スパンレースポリプロピレン不織布（ＲＰＸ−１０１  毛羽長３５ｍｍ、０．８デニール、大和紡績株式会社製）に変更した以外は、実施例１と同様にして本発明のコンクリート防水処理用透湿性複合シートを得た。図１に示すようにモルタルを介してコンクリート面に敷設した。
得られたコンクリート防水処理用透湿性複合シートについて上記の評価方法で評価をおこなった。評価結果を表１に示す。
【００４９】
【表１】
2006057444.tif 000003
【図面の簡単な説明】
【００５０】
【図１】本発明の一例を示すコンクリート防水処理用透湿性複合シートの施工例を説明するための図である。
【符号の説明】
【００５１】
１      コンクリート防水処理用透湿性複合シート
１ａ    毛羽を有する不織布
１ｂ    透湿性と防水性を有する不織布
１ｃ    毛羽を有する不織布
２      コンクリート層
３      接着モルタル層
４      養生モルタル層
【図１】
2006057444.tif 000004